Brevet FR2918384A1 — publié le 20090109

s [0001] La présente invention concerne un matériau composite de faible densité et de haute ténacité à base polymère thermoplastique, en particulier présentant des performances mécaniques élevées à haute température, notamment à la compression, un procédé de préparation dudit matériau, ainsi que ses utilisations, notamment dans le domaine de la récupération de boues, 10 liquides et gaz présents dans des réservoirs souterrains, et en particulier dans le domaine de l'extraction d'hydrocarbures, tels que le pétrole brut ou le gaz naturel. 2] Dans de très nombreux domaines d'activité, il peut s'avérer 15 nécessaire de pouvoir disposer de matériaux présentant des performances mécaniques élevées, caractérisées notamment par une très bonne résistance à la compression et une faible déformation à la compression, non seulement à température ambiante, mais aussi à des températures élevées. [0003] Selon les domaines d'application, des solutions ont été apportées et 20 sont utilisées aujourd'hui. Toutefois certaines solutions techniques nécessitent encore d'être améliorées, car elles ne répondent que partiellement ou imparfaitement aux besoins requis. [0004] Ceci est par exemple le cas dans le domaine de la récupération de boues, liquides et gaz présents dans des réservoirs souterrains, et en particulier 25 dans le domaine de l'extraction d'hydrocarbures, tels que le pétrole brut ou le gaz naturel, et plus particulièrement pour les techniques de fracturation des puits de forage. [0005] La fracturation des puits est une méthode qui est utilisée aujourd'hui lorsque l'on souhaite accroître les taux d'extraction des boues, liquides et gaz 30 présents dans les réservoirs naturels souterrains. Cette technique permet, grâce aux fissures (fractures) créées dans la roche souterraine d'avoir accès à une plus grande quantité des produits d'intérêt à extraire. -2 [0006] Divers systèmes sont utilisés pour maintenir un écoulement des divers boues, liquides et gaz, notamment hydrocarbures, lors de la fracturation (formulations en présence de tensioactifs, gel et divers polymères, particules solides, et autres). Le procédé de fracturation implique deux étapes s successives : i) injection d'un fluide avec un débit et une pression suffisante pour provoquer la rupture de la formation géologique créant ainsi des fissures (fractures) au niveau du réservoir (roche), et ii) mise en place de matériaux, généralement sous forme de particules, utilisés pour leur capacité d'étayage ou de soutènement desdites fissures ( proppant en langue anglaise), dans la lo formation géologique au niveau des fractures. [0007] Lorsque la pression du fluide est relâchée, les contraintes présentes au niveau de la formation géologique tendent à refermer les fractures. Les particules doivent alors présenter une tenue mécanique suffisante pour supporter ces contraintes de fracture ( fracture Gloser stress en langue 15 anglaise) et ainsi maintenir une certaine ouverture au niveau de ces fractures et donc une certaine conductivité de la formation géologique. Ainsi traitées, les fractures présentent une perméabilité suffisante permettant l'écoulement des produits d'intérêt, telles que boues, liquides, gaz, notamment hydrocarbures, et leur récupération. 20 [0008] Parmi les matériaux dits proppants les plus couramment utilisés, on peut citer le sable calibré dont la taille des particules se situe typiquement entre environ 1 mm à environ 3 mm, avec une distribution de taille relativement faible (faible dispersité), et de densité voisine de 2,8 à température ambiante. On peut également citer les céramiques sous forme de billes plus ou moins denses. 25 [0009] L'intérêt de ces produits est leur très haute rigidité et résistance mécanique, y compris à haute température. Toutefois ce type de produits présente une faible ténacité, ce qui entraîne la formation de fines lors de l'utilisation, notamment en fracturation, selon un processus d'écaillage (rupture) sous l'effet de la pression appliquée. Ces fines peuvent ainsi colmater la porosité 30 créée au niveau des fractures, ce qui diminue fortement la conductivité de la fracture et donc réduit la circulation des produits à extraire, en particulier les hydrocarbures, plus particulièrement, le pétrole brut. De part leur haute rigidité, -3 ces particules peuvent également s'encastrer dans la formation géologique et ainsi disparaître du plan de fracture. [0010] Un autre inconvénient de ces produits est leur densité élevée. La mise en place de ces proppants est généralement effectuée par pompage/injection via une saumure de densité environ 1,2 : il est donc nécessaire d'ajouter des agents de formulation (tensioactifs, épaississants, gels, et autres ...) pour mettre en place ces particules et éviter les problèmes de démixtion ou décantation, agents de formulation qu'il est nécessaire d'éliminer par la suite. [0011] D'autres matériaux récemment développés et commercialisés depuis io peu en tant que proppants sont des particules polymères ou composites, notamment des billes de résine thermodure ou encore des particules de faible densité recouvertes de polymère. Ces matériaux présentent une densité faible, généralement comprise entre environ 0,9 et environ 2, à température ambiante. [0012] Cette caractéristique de faible densité leur confère une excellente 15 compatibilité avec les procédés de pompage/fracturation, sans avoir recours à d'autres additifs. [0013] Toutefois, ces matériaux souffrent d'inconvénients, notamment leur coût de fabrication sensiblement élevé (en raison des procédés de préparation), et la limitation de leur résistance mécanique notamment à haute température et 20 sous haute pression de confinement. 4] La présente invention a ainsi pour objectif de proposer un matériau présentant de bonnes propriétés mécaniques, notamment à la compression, à température élevée, en particulier un matériau susceptible de résister à 25 l'écrasement dans les fractures formées lors de fracturations de puits d'extraction des boues, liquides et/ou gaz, notamment de puits de forage d'hydrocarbures, pétrole brut ou gaz naturel. [0015] Plus particulièrement, la présente invention a pour objectif de palier les divers inconvénients des matériaux disponibles aujourd'hui, notamment les 30 inconvénients des proppants utilisés dans les fracturations de puits d'extraction de matériaux fossiles présents dans des réservoirs souterrains. -4 [0016] La présente invention a pour autre objectif de proposer un matériau présentant de bonnes propriétés mécaniques, notamment à la compression, à température élevée, ainsi que de bonnes propriétés de conduction hydraulique. [0017] D'autres objectifs encore apparaîtront au cours de la description de l'invention qui suit. 8] La demanderesse a maintenant découvert que les objectifs précités sont atteints en totalité ou en partie, grâce au matériau de l'invention. [0019] Ainsi, un premier objet de la présente invention concerne un matériau io comprenant au moins une matrice polymère thermoplastique dans laquelle est dispersée au moins une charge de renfort, caractérisé en ce que une éprouvette parallélépipédique de section 3,5 mm x 3,5 mm de section et de 4 mm de hauteur, obtenue par injection dudit matériau, et placée sous contrainte d'écrasement avec une force de 0,9 kN répartie sur la totalité de la surface de 15 3,5 mm x 3,5 mm de ladite éprouvette : • présente une déformation E0,9 à 110 C inférieure ou égale à 40%, de préférence inférieure à 35%, de préférence encore inférieure à 30%, avantageusement inférieure à 25% ; et • un seuil d'écoulement ay à 110 C supérieur à 6 MPa, de préférence 20 supérieur à 8 MPa, avantageusement supérieur à 10 MPa. [0020] Comme indiqué plus loin, la matrice polymère peut être de plus consolidée par un agent de réticulation. Le matériau de la présente invention est en outre caractérisé par une densité inférieure ou égale à 2,5, de préférence inférieure ou égale à 2,2, avantageusement inférieure ou égale à 2, idéalement 25 inférieure ou égale à 1,5. [0021] Ainsi, le matériau de l'invention qui comprend au moins une matrice polymère thermoplastique et d'un renfort sous forme de charges dispersées, présente une haute tenue à l'écrasement à des températures supérieures à 50 C et sous des pressions dépassant 125 bars, avec une densité inférieure à 2,5. 30 [0022] Le polymère thermoplastique utilisé comme matrice du matériau de l'invention peut être tout polymère thermoplastique connu, ou tout mélange de deux ou plusieurs polymères thermoplastiques connus, et peut être par exemple -5 choisi parmi les polyamides, les polyesters, les polyoléfines, et autres. La masse molaire Mn du polymère thermoplastique est généralement supérieure à 10 000, de préférence supérieure à 12 000, de préférence encore supérieure à 15 000. [0023] Le polymère thermoplastique utilisé dans le matériau de l'invention est avantageusement choisis parmi les polyamides, parmi lesquels on peut citer les polyamides et copolyamides semicristallins ou amorphes, tels que les polyamides aliphatiques, polyamides semi-aromatiques et plus généralement, les polyamides linéaires obtenus par polycondensation entre un diacide saturé aliphatique ou aromatique, et une diamine primaire saturée aromatique ou so aliphatique, les polyamides obtenus par condensation d'un lactame, d'un amino-acide ou les polyamides obtenus par condensation d'un mélange de ces différents monomères. [0024] Plus précisément, ces copolyamides peuvent être, par exemple, le polyadipamide d'haxeméthylène, les polyphtalamides obtenus à partir d'acide 15 téréphtalique et/ou isophtalique, les copolyamides obtenus à partir d'acide adipique, d'hexaméthylène diamine et de caprolactame. [0025] Selon un mode de réalisation de l'invention, le polymère thermoplastique est avantageusement un polyamide, généralement issu d'une synthèse par polycondensation, par exemple choisi parmi les polyamides 6, 20 polyamides 6.6, polyamides 11, polyamides 12, copolyamides 66/6, copolyamides 6/66, copolyamides comprenant au moins 80% en poids de motifs polyamide 6, ou au moins 80% en poids de copolyamide 66, polyamides semi-aromatiques, tels que ceux connus sous les dénominations commerciales Amodel ou Nylon HTN, polyamides T6 et polyamides 4,6. 25 [0026] Selon un mode de réalisation préférée de l'invention, la matrice polymère thermoplastique comprend un polyamide, avantageusement un polyamide 6.6, seul ou en mélange avec un ou plusieurs autre(s) polymère(s) thermoplastique(s). [0027] Outre la matrice thermoplastique, le matériau selon la présente 30 invention comprend au moins une charge de renfort. Les charges de renfort qui peuvent être utilisées sont de tout type connu en soi, minérales, organiques, naturelles, artificielles ou de synthèse. -6 [0028] À titre d'exemples non limitatifs de charges de renfort utilisables dans le cadre de l'invention, on peut citer les charges minérales éventuellement traitées thermiquement (calcination par exemple) et/ou fonctionnalisées, les charges naturelles (généralement obtenues par broyage), et les charges de synthèse. [0029] Parmi les charges minérales, on utilisera de préférence, et sans caractère limitatif, celles choisies parmi : • les oxydes, tels que verre, silice, alumine, et autres ; • les oxydes mixtes, par exemple kaolin, talc, mica, wollastonite, diatomées, et 10 autres ; • les silicates, tels que argiles, ciments, et autres ; • les carbonates, par exemple de calcium, de potassium, et autres ; • les nitrures, par exemple nitrure de silicium, et autres ; • les carbures, tels que carbure de silicium, et autres ; et parmi 15 • le carbone, les céramiques, les cendres, volantes, artificielles ou naturelles et autres. [0030] Ces charges peuvent présenter diverses morphologies, par exemple isotrope, plaquettaire ou aciculaire. Les charges peuvent donc se présenter : • sous forme de fibres, par exemple fibres de verre, d'aramide, de poly(alcool 20 vinylique ; • de fibres en matériau thermodurcissable, telles que fibres naturelles ou artificielles par exemple fibres de jute ; • sous forme de billes creuses ou pleines, par exemple tamis moléculaires, céramique, verre, et autres ; 25 • sous forme de poudre, en particulier pour les argiles, kaolin, talc, silice, aluminium, tamis moléculaires, écorces de fruits et de végétaux en général, noyaux ou pépins de fruits, par exemple coques de noix de noix de cajou, écorce de noix de coco, et autres. [0031] Les charges peuvent également être formées par modification ou 30 réaction in situ, après incorporation dans le polymère de charges réactives et/ou de précurseurs. Par exemple, on peut incorporer dans le polymère des charges type silicate ou aluminate de calcium qui donneront lieu in situ, par réaction avec -7 de l'eau, à un réseau spécifique d'hydrates de nature, taille et morphologie différentes des silicates initialement introduits. [0032] La granulométrie moyenne (D50) des charges est généralement comprise entre environ 1 pm et environ 100 pm, avantageusement entre environ 1 pm et environ 50 pm. Des charges sub-microniques (granulométrie moyenne comprise entre environ 10 nm et environ 1 pm), voire nanométriques peuvent également être utilisées, seules ou en complément des autres charges (par exemple argiles exfoliées). Selon le type d'application et les propriétés recherchées, il peut également être avantageux d'utiliser des charges so renforçantes type polymères (acétate de cellulose, ...), seules ou en associations avec une ou plusieurs autres charges telles qu'elles viennent d'être définies. [0033] Comme indiqué plus haut, il est possible d'utiliser des combinaisons de ces différentes charges ou natures d'éléments renforts dans la matrice polymère thermoplastique du matériau selon l'invention. 15 [0034] Avec les charges, le matériau selon la présente invention peut éventuellement comprendre un ou plusieurs agents de couplage susceptibles d'assurer une certaine cohésion entre la charge et la matrice. Ces agents de couplage sont bien connus de l'homme du métier et peuvent par exemple être choisis parmi les silanes, les esters d'acides gras, les acides carboxyliques, et 20 autres. [0035] Le matériau selon la présente invention peut également comprendre au moins un additif susceptible de modifier certaines propriétés, notamment pour améliorer les étapes de mise en oeuvre et/ou de mise en forme, pour améliorer la stabilité thermique, pour améliorer la stabilité à l'oxydation, pour améliorer la 25 stabilité à la lumière, pour modifier le caractère hydrophile, et autres. [0036] Ces additifs sont généralement les additifs usuellement utilisés pour la fabrication de compositions polymères thermoplastiques et parmi lesquels on peut citer les lubrifiants, les agents ignifugeants, les plastifiants, les agents nucléants, les catalyseurs, les agents d'amélioration de la résilience comme des 30 élastomères éventuellement greffés, les stabilisants lumière et/ou thermique, les anti-oxydants, les antistatiques, les colorants, les matifiants, les additifs d'aide au moulage ou autres additifs conventionnels. -8 [0037] Les additifs utilisables dans le matériau de l'invention peuvent ainsi être choisis avantageusement parmi les plastifiants, les pigments, les colorants, les matifiants, les ignifugeants, les agents de réticulation, les stabilisants thermiques, et autres. [0038] Des additifs pour améliorer la qualité des interfaces charge-matrice, en particulier fibre-matrice, peuvent également être utilisés. Ces additifs sont soit incorporés au polymère, soit présents sur les charges utilisées pour le renfort, ou bien être déposés spécialement sur ces charges, par revêtement, enrobage, pelliculage, entre autres. io [0039] La quantité de charges présentes dans le matériau de l'invention peut varier dans de larges proportions et selon l'utilisation souhaitée. Cette quantité est généralement comprise entre 20% et 90% volumique, de préférence entre 20% et 60% volumique, notamment pour des charges de granulométrie moyenne comprise entre environ 1 pm et environ 100 pm. 15 [0040] Pour les charges de granulométrie sub-micronique, en particulier pour des charges à morphologie structurée et de granulométrie moyenne comprise entre environ 10 nm et environ 1 pm, la quantité de charges peut avantageusement être comprise entre 1% et 25%, de préférence entre 2% et 15%, idéalement entre 2% et 12%, tous les pourcentages étant exprimés en 20 volume de charges par volume de matériau. [0041] Le matériau de la présente invention peut être préparé selon les techniques usuelles de la mise en oeuvre des polymères thermoplastiques, habituellement par mélange, à l'état fondu ou non, de la matrice polymère thermoplastique, avec les charges, et éventuellement les additifs, et autres 25 composants du matériau. Le matériau de la présente invention peut également être préparé par mélange des charges directement dans le milieu de polymérisation de la matrice, notamment lorsque lesdites charges ne sont pas susceptibles d'être dégradées au cours de la polymérisation et qu'elles sont inertes vis-à-vis du procédé de polymérisation. 30 [0042] Dans chacune des variantes du procédé de préparation du matériau, le mélange des charges avec la matrice ou le milieu de polymérisation sera suffisant pour obtenir un bon état de dispersion des charges au sein de la matrice, -9 en particulier, et notamment dans le cas où les charges pourraient se présenter sous forme d'agglomérats, le mélange devra assurer une désagglomération et une bonne dispersion des charges. [0043] Le matériau ainsi obtenu permet de réaliser des pièces selon tout 5 procédé connu de l'homme du métier, notamment par granulation, calandrage, injection, moulage, moulage par injection, pressage, et autres. [0044] On peut ainsi préparer par exemple des granulés, des copeaux, des billes, des lingots, de toutes formes sphériques, aplaties, ovoïdes, en forme de goutte, de prisme, de parallélépipède, de cylindres, de coussinets, et autres. so Selon un mode de réalisation, et avantageusement pour des applications en fracturation de puits de forage, le matériau de l'invention est avantageusement sous forme de granulés, de billes et/ou de cylindres, aplatis ou non. [0045] En particulier, lorsque le matériau est sous forme de billes substantiellement sphériques ou ellipsoïdales, ces dernières peuvent être 15 préparées par un procédé de coupe en tête noyée, tel que par exemple décrit dans les brevets US 2 918 701 et US 3 749 539 ou encore dans la demande de brevet US 2005/0035483. Ce procédé met en oeuvre une tête de filière munie de trous et alimentée par la matrice thermoplastique, à l'état fondu, comprenant les charges et éventuellement un ou plusieurs des additifs tels que décrits 20 précédemment. La tête de filière immergée est munie d'un porte-couteaux rotatif dont les lames viennent couper la matière fondu issue des trous de filière, le bain d'eau dans lequel est immergée la tête de coupe permettant un refroidissement rapide des billes formées. [0046] Le matériau de la présente invention tel qu'il vient d'être défini se 25 caractérise par sa résistance (tenue) à l'écrasement, et sa faible déformation sous contrainte, à haute température. Ledit matériau se caractérise en outre, dans un mode de réalisation de l'invention, par sa densité, généralement inférieure ou égale à 2,5, mesuré selon la méthode décrite ci-après. [0047] Les mesures et préparations sont effectuées dans un laboratoire à 30 température contrôlée (23 C). Les pesées sont réalisées sur une balance dont la sensibilité est de 0,0001 gramme (Type Sarthorius CP 3245). Une fiole jaugée de 20 mL remplie d'eau déminéralisée est pesée (MO). Au moins 20 granulés pris au -10 hasard sont pesés (M1) puis introduits dans la fiole jaugée dont le niveau est ajusté à 20 mL par élimination d'eau après élimination des bulles éventuelles. La fiole jaugée est alors pesée (M2) La densité des granulés est obtenue par la formule : Densité = M1 / [M1 -(M2 - M0)]. 8] Les tests de résistance à la compression tels que ceux habituellement mis en oeuvre pour les polymères à température ambiante (par exemple norme ASTM D695) ne sont pas appropriés pour la mesure de la propriété de résistance io à l'écrasement à haute température du matériau de l'invention. [0049] Aussi la Demanderesse a-t-elle développé un test spécifique et un appareillage spécifique permettant de soumettre à une contrainte d'écrasement à chaud un échantillon du matériau de la présente invention. Cet appareillage est constitué d'une cellule d'essai spécifique et d'une machine de traction standard. 15 La cellule d'essai permet d'évaluer les matériaux de l'invention dans un domaine de température allant de la température ambiante à une température dépassant 250 C, et sous des pressions pouvant aller jusqu'à 250 MPa (2500 bars). [0050] La cellule utilisée est décrite à la Figure 1, dans laquelle un cylindre en acier traité rectifié de forte épaisseur 01 repose sur une plaque en acier 04. Le 20 chauffage de la cellule est assuré par une circulation d'huile 02, et la température est mesurée par une sonde Pt 100 03. L'ensemble est positionné sur une base en acier 05, dotée d'un insert pour l'isolation thermique (non représenté). L'échantillon 06 est placé sur un contre-piston en acier rectifié traité 08. L'effort est appliqué à l'échantillon par un cylindre acier 07 de diamètre 25 mm en acier 25 traité rectifié. [0051] La cellule est placée sur le vérin d'une machine de traction asservie en boucle fermée (Schenck-Trebel RMC 100), comme indiquée sur la Figure 2. La force appliquée est mesurée par une cellule de force de classe 0,1 (60 kN) 13, et le déplacement du piston 12 est suivi par un capteur de déplacement 30 LVDT +1- 10 mm de classe 0,1 (Linear Displacement Transducer) 14. Les signaux Force et Déplacement sont récupérés 15 pour l'acquisition et le -11 pilotage de la machine (A : régulateur boucle fermée PID / B : générateur fonction et acquisition). [0052] Préalablement aux évaluations des matériaux, un essai est réalisé à la température du test (110 C), sans échantillon, afin de déterminer la déformation du montage. On mesure ainsi une courbe Zm = f(P), où Zm est le déplacement donné par le capteur de déplacement et P la force appliquée. Lors d'un essai sur matériau, le déplacement mesuré est : Z = f(P). On calcule alors le déplacement réel Zc, moyennant une correction due à la déformation du montage, selon l'équation : lo Z~ = Z û Zm, pour chaque valeur de la force P. 3] Les essais sont tous réalisés à température constante, afin d'éviter tout problème lié aux effets de dilatation thermique. [0054] Un échantillon est introduit dans la cellule à température ambiante, 15 puis une pré-contrainte est appliquée (typiquement 10 N). La cellule est alors mise en température, la pré-contrainte étant maintenue constante via la boucle d'asservissement force de la machine. [0055] Les essais d'écrasement sont réalisés en asservissement force sur éprouvettes parallélépipédiques de hauteur 4 mm (ho) et de section 20 3,5 mm x 3,5 mm (so). [0056] La déformation c est définie par le rapport entre le déplacement corrigé Zc et la hauteur ho de l'échantillon avant écrasement : c = Zdho. [0057] Une contrainte apparente peut être calculée selon l'équation a = P/so, où so est la surface de l'échantillon avant écrasement. Cette contrainte 25 correspond à la contrainte réelle tant que le comportement du matériau est linéaire élastique. À haute température, la déformation plastique se produit assez rapidement, ce qui conduit à une forte variation de la surface de l'échantillon et donc de la contrainte réelle qui devient différente de la contrainte apparente. [0058] Le seuil ay est défini à partir de l'écart à la linéarité sur la courbe 30 Force = f(déformation) à la température d'essai (110 C), selon la norme ISO 604. -12 [0059] Il a maintenant été découvert que le matériau de la présente invention, présenté sous forme d'éprouvette de section 3,5 mm x 3,5 mm de section et de 4 mm de hauteur, placée sous contrainte d'écrasement avec une force de 0,9 kN répartie de manière uniforme sur toute la section de ladite éprouvette : • présente une déformation Eo,9 à 110 C inférieure à 40%, de préférence inférieure à 35%, de préférence encore inférieure à 30%, avantageusement inférieure à 25%, et même inférieure à 20%, voire inférieure à 10% dans certains cas ; et • un seuil d'écoulement Qy supérieur à 6 MPa, de préférence supérieur à Io 8 MPa, avantageusement supérieur à 10 MPa. [0060] Un matériau présentant une telle résistance à l'écrasement à haute température permet d'envisager des utilisations dans de nombreux domaines, en particulier là où sont nécessaires de produits soumis à de très fortes contraintes d'écrasement, dans des milieux où la température est élevée, à tout le moins 15 bien supérieure à la température ambiante, sans toutefois présenter de déformations importantes. [0061] lI convient de noter que les matériaux selon la présente invention sont des matériaux viscoplastiques, c'est-à-dire qu'ils ne présentent ni de rupture, ni d'écaillage, lorsqu'ils sont soumis à la compression, notamment aux contraintes 20 et températures élevées définies plus haut. [0062] Ainsi, et selon un autre objet, la présente invention concerne l'utilisation du matériau tel que définit précédemment sous la forme de particules calibrées, par exemple sensiblement sphériques ou ellipsoïdales ou sensiblement sous forme de cylindres, de diamètre compris entre 0,1 mm et 25 3 mm, de préférence entre 0,3 mm et 2 mm, dans les techniques de fracturation de puits de forage, notamment de pétrole brut ou de gaz naturel. [0063] Comme indiqué précédemment, de telles particules calibrées de faibles dimensions utilisées dans les techniques de fracturation de puits de forage (communément dénommées proppants en langue anglaise) sont 30 introduites au niveau des fractures, et vont rester en place à la fin du procédé de fracturation. Ces particules vont alors maintenir une certaine ouverture des fissures, facilitant ainsi un écoulement de l'hydrocarbure. ù 13 [0064] Les performances d'usage de ces proppants sont essentiellement de bonnes propriétés mécaniques, notamment une grande résistance à l'écrasement, et une stabilité chimique dans des conditions d'utilisation typiquement de 50 C à 175 C pour une pression de 12,5 MPa (125 bars) à s 100 MPa (1000 bars). L'environnement est un mélange d'eau salée et d'hydrocarbures. [0065] Ainsi, l'invention a également pour objet un procédé de fracturation d'un puits mettant en oeuvre au moins un matériau de l'invention, de préférence le matériau tel qu'il vient d'être défini, sous forme de particules calibrées, par io exemple sensiblement sphériques ou ellipsoïdales ou sensiblement sous forme de cylindres, de diamètre compris entre 0,1 mm et 3 mm, de préférence entre 0,3 mm et 2 mm. [0066] Le procédé de fracturation selon l'invention se caractérise par le pompage d'un fluide de la surface terrestre vers un réservoir souterrain, 15 contenant notamment du pétrole brut ou du gaz naturel, à une pression et un débit suffisamment élevé pour entraîner la formation de fissures ou fractures. Afin de maintenir les fractures ouvertes, le matériau selon l'invention, avantageusement sous forme de particules calibrées telles que définies plus haut, est mélangé audit fluide et injecté dans le réservoir souterrain pour remplir 20 la fracture souterraine, et assurer ainsi unétayage dudit réservoir. [0067] Selon un autre aspect, le matériau de l'invention, notamment lorsqu'il est utilisé comme proppant sous forme de billes, ellipses et/ou cylindre, et du fait de sa faible déformation sous contrainte d'écrasement dans les fractures permet un bon écoulement des fluides à extraire des réservoirs souterrains. 25 [0068] Les particules calibrées du matériau agissant comme étai ( proppant ) maintiennent ouvert un passage perméable, au travers duquel le pétrole brut ou le gaz naturel peuvent s'écouler vers le (ou les)puits de forage, augmentant ainsi l'accès à la totalité du réservoir. La conductivité de la fracture est une donnée critique : elle est fonction de la perméabilité du lit de particules et 30 de l'épaisseur de ce lit. [0069] La quantité de matériau de l'invention utilisé comme proppant lors d'une fracturation peut varier dans de grandes proportions, et est généralement ù 14 comprise entre quelques tonnes, voire quelques dizaines de tonnes, à plusieurs centaines de tonnes, par exemple 50 tonnes et 200 tonnes. [0070] Selon encore un autre aspect, le matériau de l'invention peut également être utilisé en tant que filtre ( gravel pack en langue anglaise). À s cet effet, le matériau de l'invention, avantageusement sous forme de particules calibrées telles que définies plus haut, est introduit par pompage dans le réservoir souterrain pour agir selon un mécanisme de filtration, afin de minimiser l'écoulement de particules fines de roche, sable, et autres impuretés susceptibles d'être présentes dans le réservoir, dans les boues, liquides et gaz devant être lo extraits du puits. Une telle opération de gravel packing requiert de quelques milliers de kg à quelques dizaines de milliers de kg, par exemple environ 5 tonnes à environ 10 tonnes de matériau selon l'invention. [0071] La présente invention concerne également un puits de forage comprenant au moins un matériau tel qu'il a été défini précédemment. 15 [0072] Le matériau selon la présente invention pourra être conditionné de nombreuses manières différentes, en fonction de la quantité utilisée, du mode de transport, de stockage, et autres. [0073] Avantageusement, le matériau de l'invention est conditionné en sac d'environ 1000 kg. 20 [0074] Des exemples de réalisation de matériaux selon la présente invention, ainsi que des résultats de tests de résistance à l'écrasement des dits matériaux sont présentés ci-après, et ont pour but d'illustrer l'invention, sans toutefois y apporter une quelconque limitation. 25 Définition des matières premières [0075] Les exemples qui suivent présentent différents matériaux préparés à partir d'une matrice polymère type polyamide 6.6 (Technyl 26AE1, commercialisé par Rhodia), dans laquelle différentes charges ont été introduites. [0076] Ces charges sont caractérisées par leur densité et leur granulométrie 30 moyenne (D50), comme indiqué dans le Tableau 1 suivant : ù 15- -- Tableau 1 : Charges utilisées -- Origine Grade Densité Taille (D50) pm Kaolin Imerys Polarite 102A 2,7 2 Mica CMMP MU247 2,85 60 Wollastonite Nyco M3 2,7 2,5 Silice* Rhodia Z1165MP 2,2 Préparation des matériaux io 1.- Incorporation des charges dans le polymère [0077] Les différentes charges considérées ont été incorporées dans le polyamide à l'aide d'un malaxeur interne de laboratoire de capacité 15 mL type Microcompounder (DSM MIDI 2000) sous balayage azote. [0078] Le mélange est effectué via 2 vis coniques avec recirculation du 15 produit dans la chambre interne à une vitesse de 150 tr/min. [0079] La consigne de température du malaxeur est fixée à 285 C. Le malaxage en recirculation interne est poursuivi jusqu'à obtention d'un mélange homogène (environ 5 minutes), le produit est extrudé hors du malaxeur. 2.-Réalisation de pièces injectées 20 [0080] Le mélange est alors récupéré et introduit dans une mini-presse à injecter (DSM). L'injection est réalisée avec une température piston de 290 C pour une température de moule de 100 C. [0081] Les pièces obtenues sont des barreaux parallélépipédiques de dimensions 63 x 13 x 4 mm. 25 -16 Caractérisation des matériaux 1.-Réalisation des éprouvettes [0082] Les barreaux de 63 x 13 x 4 mm sont découpés à l'aide d'une scie diamantée à basse vitesse (Struers) afin d'obtenir des échantillons s parallélépipédiques de dimensions 3,5 x 3,5 x 4 mm avec des faces parallèles et un bon état de surface. Ils sont ensuite maintenus pendant environ 8 heures à température ambiante (23 C) sous une humidité relative de 50%. 2.- Caractérisation mécanique [0083] Les échantillons sont évalués en résistance à l'écrasement à l'aide de io la cellule d'essai et de la machine de traction décrits précédemment et présentés aux Figures 1 et 2. Le taux d'humidité relative est de 50% à température ambiante, avant mise en température d'essai. [0084] Une fois l'échantillon introduit, la cellule est mise à la température d'essai (110 C). La température de l'huile est maintenue à la température 15 souhaitée par un thermocryostat (Lauda Proline RP845). L'huile utilisée est une huile silicone (Rhodorsil 550). [0085] Après 1 heure de palier à la température désirée sous précharge (10 N), les essais sont réalisés. Les courbes Force = f(déplacement) sont enregistrées, et la correction est effectuée afin d'avoir le déplacement corrigé de 20 l'échantillon : Z~ = f(P). [0086] Le module élastique apparent E est calculé dans le domaine élastique. On peut également avoir une estimation du seuil d'écoulement apparent Qy ( yield stress en langue anglaise), exprimé en MPa, calculé selon la norme ISO 604, c'est-à-dire la contrainte correspondant à l'écart à la linéarité (ou bien la 25 contrainte correspondant à une déformation E de 0,1%). [0087] Un niveau de chargement caractéristique a été défini : il correspond à une pression appliquée de 735 bars (73,5 MPa). La force correspondante tel que définie dans le test décrit précédemment est de 0,9 kN. Pour ce niveau de chargement à 110 C, on calcule les déformations co,9 des différents échantillons. 30 [0088] Les essais d'écrasement sont réalisés en asservissement force à 0,5 N/s sur éprouvettes parallélépipédiques de hauteur ho (4 mm) et de section so (3,5 x 3,5 mm). -17 [0089] Les résultats sont rapportés dans le tableau 2 suivant : --Tableau 2 -Résultats des essais d'écrasement (0,5 N/s) à 110 C 5 sur échantillons 3, 5 mm x 3,5 mm x 4 mm Densité Rigidité ou Seuil Déformation Module d'écoulement 0,9 apparent apparent pour P = (GPa) (MPa 0,5 MPa) 0,9 kN (%) PA 6.6 1,1 0,410 12 45 PA 6.6 +kaolin 1,47 0,450 11,5 38 (20% vol.) PA 6.6 + mica 1,53 0,700 12 21 (25% vol.) PA 6.6 + silice 1,26 0,825 15 17 (15%) PA6.6+mica 1,96 1,600 16 8 (50%) PA 6.6 + (silice + 1,28 0,850 16,5 12 silane) (15%) PA 6.6 + 1,8 15,5 25 microciment 2 (50%) PA6.6+kaolin 0,44 12 40 (18%) + billes de 1,2 verre (10%) [0090] Les résultats obtenus montrent clairement que le polymère non chargé (PA 6.6) ainsi que les compositions comportant un faible taux de charge de renfort se déforment très rapidement et ce de façon non élastique à haute 10 température (110 C), pour des niveaux de force relativement faibles (200 N à 300 N). [0091] Pour des quantités élevées de charge de renfort, typiquement supérieures à 20% vol. dans le cas des charges de granulométrie supérieure au micromètre, le comportement du matériau est profondément modifié avec un 15 domaine élastique devenant plus important. -18 [0092] Des résultats remarquables sont obtenus avec le matériau à base de polyamide 6.6 comprenant 50% vol. de mica, ou encore 50% vol. de micro-ciment. [0093] Les charges sub-microniques conduisent à des comportements très s intéressants, sous réserve de disperser correctement ces charges. Ainsi avec 15% vol. de silice précipitée, on obtient un comportement similaire à celui obtenu avec 50% de micro-ciment. REVENDICATIONS 1. Matériau comprenant au moins une matrice polymère thermoplastique dans laquelle est dispersée au moins une charge de renfort, caractérisé en ce que une éprouvette parallélépipédique de section 3,5 mm x 3,5 mm de section et de 4 mm de hauteur, obtenue par injection dudit matériau, et placée sous contrainte d'écrasement avec une force de 0,9 kN répartie sur la totalité de la io surface de 3,5 mm x 3,5 mm de ladite éprouvette : • présente une déformation 0,9 à 110 C inférieure ou égale à 40%, de préférence inférieure à 35%, de préférence encore inférieure à 30%, avantageusement inférieure à 25% ; et • un seuil d'écoulement o.y à 110 C supérieur à 6 MPa, de préférence 15 supérieur à 8 MPa, avantageusement supérieur à 10 MPa. 2. Matériau selon la revendication 1, caractérisé en ce qu'il présente une densité inférieure ou égale à 2,5, de préférence inférieure ou égale à 2,2, avantageusement inférieure ou égale à 2, idéalement inférieure ou égale à 1,5. 3. Matériau selon la revendication 1 ou la revendication 2, dans lequel le polymère thermoplastique présente une masse molaire Mn supérieure à 10 000, de préférence supérieure à 12 000, de préférence encore supérieure à 15 000. 25 4. Matériau selon l'une quelconque des revendications 1 à 3, dans lequel le polymère thermoplastique est choisi parmi les polyamides, les polyesters, les polyoléfines, et autres. 5. Matériau selon l'une quelconque des revendications 1 à 4, dans lequel le 30 polymère thermoplastique est choisi parmi les polyamides 6, polyamides 6.6, polyamides 11, polyamides 12, copolyamides 66/6, copolyamides 6/66, copolyamides comprenant au moins 80% en poids de motifs polyamide 6, ou au 20-20 moins 80% en poids de copolyamide 66, polyamides semi-aromatiques, polyamides T6 et polyamides 4,6. 6. Matériau selon l'une quelconque des revendications là 5, dans lequel la matrice polymère thermoplastique comprend un polyamide, avantageusement un polyamide 6.6, seul ou en mélange avec un ou plusieurs autre(s) polymère(s) thermoplastique(s). 7. Matériau selon l'une quelconque des revendications 1 à 6, dans lequel la io charge de renfort est choisie parmi les charges minérales, organiques, naturelles, artificielles ou de synthèse, et notamment celles choisies parmi : • les oxydes, tels que verre, silice, alumine, et autres ; • les oxydes mixtes, par exemple kaolin, talc, mica, wollastonite, diatomées, et autres ; 15 • les silicates, tels que argiles, ciments, et autres ; • les carbonates, par exemple de calcium, de potassium, et autres ; • les nitrures, par exemple nitrure de silicium, et autres ; • les carbures, tels que carbure de silicium, et autres ; et parmi • le carbone, les céramiques, les cendres, volantes, artificielles ou naturelles et 20 autres. 8. Matériau selon l'une quelconque des revendications 1 à 7, dans lequel la charge de renfort est sous forme isotrope, plaquettaire ou aciculaire, et plus particulièrement : 25 • sous forme de fibres, par exemple fibres de verre, d'aramide, de poly(alcool vinylique ; • de fibres en matériau thermodurcissable, telles que fibres naturelles ou artificielles par exemple fibres de jute ; • sous forme de billes creuses ou pleines, par exemple tamis moléculaires, 30 céramique, verre, et autres ; • sous forme de poudre, en particulier pour les argiles, kaolin, talc, silice, aluminium, tamis moléculaires, écorces de fruits et de végétaux en général,-21 noyaux ou pépins de fruits, par exemple coques de noix de noix de cajou, écorce de noix de coco, et autres. 9. Matériau selon l'une quelconque des revendications 1 à 8, dans lequel la s taille des charges est comprise entre environ 1 pm et environ 100 pm, avantageusement entre environ 1 pm et environ 50 pm, ou bien entre environ 10 nm et environ 1 pm. 10. Matériau selon l'une quelconque des revendications 1 à 9, caractérisé en lo ce que la quantité de charges présentes ledit matériau est comprise entre 20% et 90% volumique, de préférence entre 20% et 60% volumique, pour des charges de granulométrie comprise entre environ 1 pm et environ 100 pm. 11. Matériau selon l'une quelconque des revendications 1 à 9, caractérisé en 15 ce que la quantité de charges présentes ledit matériau est comprise entre 1% et 25%, de préférence entre 2% et 15%, idéalement entre 2% et 12% volumique, pour des charges de granulométrie comprise entre environ 10 nm et environ 1 pm. 20 12. Matériau selon l'une quelconque des revendications 1 à 11 comprenant en outre un ou plusieurs agents de couplage susceptibles d'assurer une certaine cohésion entre la charge et la matrice. 13. Matériau selon l'une quelconque des revendications 1 à 12, comprenant 25 en outre au moins un additif choisi parmi les lubrifiants, les agents ignifugeants, les plastifiants, les agents nucléants, les catalyseurs, les agents d'amélioration de la résilience comme des élastomères éventuellement greffés, les stabilisants lumière et/ou thermique, les anti-oxydants, les antistatiques, les colorants, les matifiants, les additifs d'aide au moulage, les agents d'interface charge-matrice, 30 et autres additifs conventionnels.-22- 14. Matériau selon l'une quelconque des revendications 1 à 13, caractérisé en ce qu'il se présente sous forme de granulés, copeaux, billes, lingots, de toutes formes, sphériques, aplaties, ovoïdes, en forme de goutte, de prisme, de parallélépipède, de cylindres, de coussinets, et autres. 15. Matériau selon l'une quelconque des revendications 1 à 14, caractérisé en ce qu'il se présente sous forme de particules calibrées, par exemple sensiblement sphériques ou ellipsoïdales ou sensiblement sous forme de cylindres, de diamètre compris entre 0,1 mm et 3 mm, de préférence entre to 0,3 mm et 2 mm. 16. Matériau selon la revendication 15, caractérisé en ce qu'il comprend une ou plusieurs charges choisies parmi : • les oxydes, tels que verre, silice, alumine, et autres ; rs • les oxydes mixtes, par exemple kaolin, talc, mica, wollastonite, diatomées, et autres ; • les silicates, tels que argiles, ciments, et autres ; • les carbonates, par exemple de calcium, de potassium, et autres ; • les nitrures, par exemple nitrure de silicium, et autres ; 20 • les carbures, tels que carbure de silicium, et autres ; et parmi • le carbone, les céramiques, les cendres, volantes, artificielles ou naturelles et autres. 17. Procédé de préparation du matériau selon l'une quelconque des 25 revendications 1 à 16, caractérisé en ce que l'on mélange ledit au moins un polymère thermoplastique, à l'état fondu ou non, avec les charges, et éventuellement les additifs, et autres composants dudit matériau, ledit mélange des charges pouvant également être effectué directement dans le milieu de polymérisation dudit au moins un polymère thermoplastique. 30-23- 18. Utilisation du matériau selon l'une quelconque des revendications 1 à 16 dans les techniques de fracturation de puits de forage, notamment de pétrole brut ou de gaz naturel. s 19. Procédé de fracturation d'un puits de forage, caractérisé en ce qu'il met en oeuvre au moins un matériau selon l'une quelconque des revendications 1 à 16. 20. Procédé selon la revendication 19, dans lequel le matériau est sous io forme de particules calibrées, par exemple sensiblement sphériques ou ellipsoïdales ou sensiblement sous forme de cylindres, de diamètre compris entre 0,1 mm et 3 mm, de préférence entre 0,3 mm et 2 mm. 21. Procédé selon la revendication 19 ou la revendication 20, caractérisé en ls ce qu'il met en oeuvre une quantité comprise entre 50 tonnes et 200 tonnes d'au moins un matériau selon l'une quelconque des revendications 1 à 16.